(57)【要約】【課題】  タイヤ成型用プラダーへの張り付け作業性に優れた伸縮性織物を提供する。【解決手段】  フッ素系繊維とフッ素系以外の繊維で構成された織物であって、タテ方向およびヨコ方向の9.8N/25mm荷重時の伸度が５％以上であり、かつ下式で示される伸張時寸法保持率が８５％以上であることを特徴とする伸縮性織物とする。【選択図】図３
2011214164.tif 000002
【特許請求の範囲】
【請求項１】
フッ素系繊維とフッ素系以外の繊維で構成された織物であって、タテ方向およびヨコ方向の9.8N/25mm荷重時の伸度が５％以上であり、かつ下式で示される伸張時寸法保持率が８５％以上であることを特徴とする伸縮性織物。
伸張時寸法保持率（％）＝（試験前織物幅−9.8N/25mm荷重時の織物幅）／試験前織物幅×１００
【請求項２】
一方の面に露出しているフッ素系繊維の露出量が他方の面に露出しているフッ素系繊維の露出量より多いことを特徴とする請求項１記載の伸縮性織物。
【請求項３】
綾織り又は朱子織りである請求項１または２記載の伸縮性織物。
【請求項４】
伸縮性織物の一方の面側に露出し観察されるフッ素系繊維の面積の、表裏それぞれで観察されるフッ素系繊維の面積の和に対する割合が６０％以上であることを特徴とする、請求項１〜３いずれかに記載の伸縮性織物。
【請求項５】
前記フッ素系繊維および前記フッ素系以外の繊維が、総繊度５ｄｔｅｘ以上２０００ｄｔｅｘ以下であることを特徴とする、請求項１〜４いずれかに記載の伸縮性織物。
【請求項６】
前記フッ素系以外の繊維が弾性糸を含んでいることを特徴とする、請求項１〜５いずれかに記載の伸縮性織物。
【請求項７】
前記フッ素系以外の繊維がナイロン繊維を含んでいることを特徴とする、請求項１〜６いずれかに記載の伸縮性織物。
【請求項８】
請求項１〜７いずれかに記載の伸縮性織物からなるリリースクロス。
【請求項９】
タイヤ成型用プラダー用途に用いられる請求項１〜７いずれかに記載の伸縮性織物。
【請求項１０】
請求項１〜７いずれかに記載の伸縮性織物とゴム弾性体とを有し、該ゴム弾性体と伸縮性織物の一方の面が固着されていることを特徴とする、タイヤ成型用プラダー。
【発明の詳細な説明】
【技術分野】
【０００１】
本発明は、伸縮性と伸張時のタテ方向およびヨコ方向の寸法安定性に優れた伸縮性織物に関する。リリースクロス、例えば自動車用タイヤの加硫成型工程に使用されるタイヤ成型用プラダー表面に接着固定されるリリースクロス材に好適に用いられ、プラダー表面に伸縮性織物を接着固定する際の作業性および接着性に優れるとともに、加硫成型後のタイヤとプラダー表面との離型性が良好な伸縮性織物に関するものである。
【背景技術】
【０００２】
従来から、離型性および摩擦による摩耗を防止するために各種用途において、シリコーン系の離型剤を対象表面に塗布／被膜剤を密着、または繊維素材で構成された編物を接着固定することで、易剥離、耐摩耗対策が図られている。しかし、離型剤の耐久性が悪く塗布作業工程が煩雑であり、また接着加工に手間がかかるなどの問題があった。
【０００３】
例えば、車両用タイヤの製造工程で使用されるタイヤ成型用プラダーには一般的に表面の離型性を向上させるための処置が必要不可欠となっている。前記タイヤ成型用プラダーとはグリーンタイヤを加硫成型する際に用いられる成型冶具である。車両用タイヤを成型する際は予めパーツ毎に作製したゴム組成物を金型プレスにセットしてグリーンタイヤを成型、さらに加硫用金型の上型と下型に挟持し、グリーンタイヤ内のプラダーを膨張し、金型のタイヤ形成面に押圧すると同時に、プラダー内に供給された高温高圧スチーム等によって加熱してゴム全体を加硫させ所定の形体のタイヤを成型させる。プラダーの組成物としては、従来有機ゴムが用いられ、中でもブチルゴムが広く使用されてきたが、有機ゴム製のプラダーはタイヤ内面との離型性が悪く、加硫成型後のタイヤを取り外す際にプラダーが曲がる傾向があり、タイヤ成型不良等の問題が発生する。また、プラダーを繰返し使用することで次第にプラダー表面が摩耗されて粗くなるため、より一層加硫成型後のタイヤ内面と固着する可能性が高くなるとともに、異物等が加硫成型後のタイヤに付着することで欠品（クレーム）等の問題が発生する。
【０００４】
このようなことから、従来のタイヤ成型用プラダーにおいては、特許文献１のようなポリジメチルシロキサンとメチル水素シラン／ジメチル水素シラン／メチルトリメトキシシランから選ばれたシランからなる水性エマルジョンまたは分散液をプラダー表面に塗布施工することで、一連のタイヤ成型硬化サイクルに対して充分な潤滑を提供する旨が開示されている。確かに、ここに示す様に該処理組成物をタイヤ硬化プラダー表面に塗布することで、有機溶媒系シリコーン化合物含有潤滑剤組成物よりも潤滑性の持続効果が長く、有機溶媒によるプラダー表面の損傷や劣化が少なく優れるものの、潤滑効果が薄れる毎に処理剤をタイヤ内面／タイヤ硬化プラダー表面に塗布する必要があるため、作業工程が煩雑となるだけでなく、塗布用の設備費、材料費が高価となるほか、処理剤の汚れが起因して加硫機のトラブルが発生する等、タイヤ加硫機あるいはその付帯設備の清掃が必要となり、さらにはタイヤ製造工場の配置設備系統の効率的なレイアウトにも支障を来たすなどの多くの弊害が生じる問題があった。
【０００５】
また、特許文献２にはオルガノシラザンシロキサンポリマーを使用した離型剤組成物のような、金型表面に固着した被膜を形成するシリコーン被膜成型の離型剤が提案されている。確かに、ここに示す様に該離型剤組成物は室温または若干の加熱で基体との密着性に優れた被膜を短時間で形成するとともに、接触する物質に移行することも少ない点で優れているが、繰返し使用時における被膜の耐久性が十分でなく、また離型性においても不十分であるという欠点があった。
【０００６】
また、自工メーカー各社においてはゴム弾性体の表面に編物等の布帛（たとえば特許文献３に記載の編物）を貼り付けることで、フッ素系繊維の低摩擦特性により表面と表面が擦れあったり、捻れが生じた際に発生する異音や振動を抑制する対策が図れている。確かに、ここに示す様に編物を貼り付けることで異音防止や振動を抑制され、さらには繰返し使用時の耐久性が上述の様な離型剤の塗布や塗膜に比べて飛躍的に向上する点で優れているが、該編物は伸張時の寸法安定性が不十分であるためゴム弾性体が変形した際の追随性が悪く、また貼り合せ加工時に編物を縦方向に伸張させることで編物の端部が巻き返ったり、幅方向に収縮するなど寸法安定性に劣るため貼り合せ作業性に問題があった。
【先行技術文献】
【特許文献】
【０００７】
【特許文献１】特開昭５７−１１１３９４号公報
【特許文献２】特公平３−１１２４８号公報
【特許文献３】特開２００６−１７７５５２号公報
【発明の概要】
【発明が解決しようとする課題】
【０００８】
本発明は、かかる従来技術の問題点を解消し、タテ方向およびヨコ方向の伸縮性、寸法安定性、接着性、離型性、低摩擦性、異音防止性に優れ、リリースクロスに好適な伸縮性織物を提供することを課題とする。
【課題を解決するための手段】
【０００９】
かかる課題を解決するための本発明は、次の構成を特徴とするものである。
（１）フッ素系繊維とフッ素系以外の繊維で構成された織物であって、タテ方向およびヨコ方向の9.8N/25mm荷重時の伸度が５％以上であり、かつ下式で示される伸張時寸法保持率が８５％以上であることを特徴とする伸縮性織物。
伸張時寸法保持率（％）＝（試験前織物幅−9.8N/25mm荷重時の織物幅）／試験前織物幅×１００
（２）  一方の面に露出しているフッ素系繊維の露出量が他方の面に露出しているフッ素系繊維の露出量より多いことを特徴とする前記伸縮性織物。
（３）朱子織りである前記いずれかの伸縮性織物。
（４）伸縮性織物の一方の面側に露出し観察されるフッ素系繊維の面積の、表裏それぞれで観察されるフッ素系繊維の面積の和に対しする割合が６０％以上であることを特徴とする、前記いずれかの伸縮性織物。
（５）前記フッ素系繊維および前記フッ素系以外の繊維が、総繊度５ｄｔｅｘ以上２０００ｄｔｅｘ以下であることを特徴とする、前記いずれかの伸縮性織物。
（６）前記フッ素系以外の繊維が弾性糸を含んでいることを特徴とする、前記いずれかの伸縮性織物。
（７）前記フッ素系以外の繊維がナイロン繊維を含んでいることを特徴とする、前記いずれかの伸縮性織物。
（８）前記いずれかの伸縮性織物からなるリリースクロス。
（９）タイヤ成型用プラダー用途に用いられる前記いずれかの伸縮性織物。
（１０）前記いずれかの伸縮性織物とゴム弾性体とを有し、該ゴム弾性体と伸縮性織物の一方の面が固着されていることを特徴とする、タイヤ成型用プラダー。
【発明の効果】
【００１０】
本発明によれば、タイヤ成型用プラダー等への張り付け作業性に優れ、リリースクロスに好適な伸縮性織物を提供できる。
【図面の簡単な説明】
【００１１】
【図１】本発明の伸縮性織物の一実施態様の概略を表す断面図。
【図２】本発明の伸縮性織物が車両用タイヤの製造工程で使用されるときのタイヤ成型用プラダーの正面図。
【図３】寸法保持率を算出するための引張時の織物の幅を解説する図である。
【発明を実施するための形態】
【００１２】
以下、本発明を実施するための最良の形態を説明する。
【００１３】
本発明の伸縮性織物は、フッ素系繊維とフッ素系以外の繊維で構成された織物であって、タテ方向およびヨコ方向の伸度が５％以上であり、かつ伸張時の寸法保持率が８５％以上で構成されている。ここでいう伸張時寸法保持率とは、織物の一方の方向（例えばタテ）に伸張させた際、もう一方の方向（ヨコ）の寸法が伸張前の寸法に対してどれぐらい変動するかを表す指標である。
【００１４】
伸度を具体的に説明すると、織物を、織物幅25mm当たり9.8Nの荷重をかけたときの伸度である。また伸張時寸法保持率とは以下の式で表現されるものである。
伸張時寸法保持率（％）＝（試験前織物幅−9.8N/25mm荷重時の織物幅）／試験前織物幅×１００
なお「9.8N/25mm荷重時の織物幅」とは織物幅25mm当たり9.8Nの荷重をかけたときの織物の幅である。
【００１５】
そして、この伸縮性織物においてフッ素系繊維がゴム資材等との接触／摩擦を生じる部分に配置されるように用いることにより、摩擦力を低減して摩擦やねじれといった物質と物質がこすれあった際に発生する異音などが低減でき、さらに、易剥離性を付与することができる。また、低摩擦性能を付与するためフッ素系やシリコーン系樹脂組成物などのコーティング剤または水性エマルジョン剤などを塗布／塗膜を形成させるのではなく、フッ素系繊維で構成することにより、樹脂コーティング剤などの剥離または摩滅などによって樹脂コーティング剤などの消失による摩擦性低化を生じることなく、繰返し長時間の使用にも耐えうる耐久性を得ることができる。
【００１６】
優れた摺動特性を得るためだけであれば低摩擦特性を有するフッ素系繊維のみで伸縮性織物を構成することが好ましいが、フッ素系繊維は非粘着性の特性を持つために他素材との接着がしにくいという課題がある。このため、本発明においては、他素材との接着性を良好にするため、伸縮性織物の一方の面側を含む層はフッ素系繊維を多めに構成し、他方の面側を含む層のフッ素系繊維を少なめにするか、またはフッ素系以外の繊維を多めにして構成する、以下、一方の面側に露出し観察されるフッ素系繊維の面積の、表裏それぞれで観察されるフッ素系繊維の面積の和に対しする割合を「フッ素繊維露出比」という。伸縮性織物の一方の面側がフッ素系繊維露出比率を６０％以上としもう一方の面側での比率を少なくすると、低い比率の面のゴム弾性体など他素材との接着性を高めることができるので好ましい。フッ素系繊維露出比率を６０％以上、さらに好ましくは６５％以上とすることで、フッ素系繊維の低摩擦特性が有効に発現し、ゴム弾性体や金属系等の工業材料といった接触物に対する離型性や低摩擦性に優れるので好ましい。
【００１７】
前記フッ素系繊維露出比率を調整する手段としては、通常の織物のタテ糸とヨコ糸を交互に１本ずつ織り込んで製織する手法とは異なり、本発明の伸縮性織物は、ヨコ糸に対してタテ糸のフッ素系繊維を２本以上立ち上げて製織する、すなわち綾織物や朱子織物とすることで、伸縮性織物の一方の面側のフッ素系繊維の露出比率を高く構成することが好ましい。  
【００１８】
本発明に使用されるフッ素系繊維は、主鎖または側鎖にフッ素原子を１個以上含む繰り返し構造単位を有する重合体からなり、フッ素原子数の多い繰り返し構造単位で構成されたものほど好ましい。例えば、ポリテトラフルオロエチレン（ＰＴＦＥ）、４フッ化エチレン−６フッ化プロピレン共重合体（ＦＥＰ）、４フッ化エチレン−パーフルオロアルキルビニルエーテル共重合体（ＰＦＡ）、エチレン−４フッ化エチレン共重合体（ＥＴＦＥ）などを挙げることができ、中でも、表面低摩擦特性に優れるＰＴＦＥ繊維を用いることがさらに好ましい。
【００１９】
また、上記のような単重合体あるいは他の成分を繰り返し構造の個数の１０％以下程度共重合した共重合体でもよい。
【００２０】
フッ素系繊維の形態としては、１本のフィラメントで構成されるモノフィラメント、複数本のフィラメントで構成されるマルチフィラメント、また、捲縮加工をして所定の長さにカットしてなるステープルのいずれも採用することができる。前述のマルチフィラメントは、単重合体と共重合体からなる繊維を複合して構成することも可能であるが、表面低摩擦特性に優れるＰＴＦＥ繊維のみで構成すると、より摺動性が優れ摩擦時の異音発生が抑制されるので好ましい。
【００２１】
本発明の織物はフッ素系繊維以外の繊維も含む。織物を構成するフッ素系繊維とフッ素系繊維でない繊維との本数（ここではタテ糸およびヨコ糸の本数の和を意味する）の比率（フッ素系繊維でない繊維／フッ素系繊維）は１〜４、好ましくは１〜３の範囲である。フッ素系繊維以外の繊維としては、例えば、ナイロン６・６、ナイロン６、ナイロン４・６などのポリアミド、ポリエチレンテレフタレート、ポリトリメチレンテレフタレート、ポリブチレンテレフタレートなどのポリエステル、ウレタン、アラミド、ポリエチレン、ポリプロピレン、ポリフェニレンサルファイドなどのポリマーまたは繊維を用いることができる。また、綿、ウールなどの天然繊維などを用いることもできる。上記のような合成樹脂には、原糸の製造工程や加工工程での生産性あるいは特性改善のために各種添加剤を含ませてもよい。たとえば、熱安定剤、酸化防止剤、光安定剤、平滑剤、帯電防止剤、可塑剤、増粘剤、顔料、難燃剤などを含有せしめることができる。そして、前記ポリマーの中でも、熱安定性が良く、平織りや筒織などの高次加工性に優れ、ゴム資材との接着性やコストが安いなどの点ではポリアミドやポリエステルなどを用いるのが好ましく、特に汎用性からポリエステルを用いることが好ましい。
【００２２】
前記フッ素系繊維以外の繊維の形態としては、前述のフッ素系繊維と同様にモノフィラメントやマルチフィラメントで構成することによって、ゴム弾性体など他素材に貼り合わせた際の接着性がフッ素系繊維より良好となる点で優れるが、さらに優れた接着性を得るため、本発明においては紡績糸を採用することも可能である。
【００２３】
なぜなら該紡績糸の表層部には、マルチフィラメント等にはない複数本の毛羽を有しているので、ゴム弾性体など他素材と貼り合わせた際、マルチフィラメントよりも見かけ上の表面積が大きいため接着性が向上するとともに、毛羽によるアンカー効果が発現するため、より優れた接着性を有する伸縮性織物を得ることが可能となる。
【００２４】
該紡績糸は、適宜異なる繊維を所望の割合で均一に混合して所望の特性の繊維を得てもよい。具体的には、該紡績糸の中に熱融着繊維を含むことも可能であり、熱融着繊維を含むことによって、加熱された際に熱融着性繊維の低融点成分が部分的に溶融し、その他の繊維と均一な状態で固着させることが可能となる。
該熱融着性繊維としては、例えば、エチレングリコールとテレフタル酸またはテレフタル酸ジメチルを重合して得られるポリエステルに酸成分としてイソフタル酸、５−ナトリウムスルホイソフタル酸などの炭素環カルボン酸やアジピン酸などの脂肪族ジカルボン酸などを共重合した共重合ポリエステルからなるポリエステル繊維、ナイロン１２などの低融点ナイロン、ポリエチレン、ポリプロピレンなど２００℃以下の低融点の樹脂からなる繊維を用いることができる。これらの繊維を用いることにより、家庭用アイロンなどによる熱圧着処理で容易に熱融着性成分を溶融することができ、接着面として、本発明の布帛を容易に他素材に重ね合わせて固着させることも可能となる。なお、熱融着性繊維の融点は、１００〜２００℃の範囲内であることが好ましく、後述する成型加工時にかかる温度により適宜選定すればよい。
【００２５】
また、熱融着性繊維は単成分繊維であってもよいが、その他の成分からなる繊維と複合した芯鞘構造、バイメタル構造、海島構造などの複合繊維であってもかまわない。芯鞘構造で構成された熱融着性繊維は、芯成分を鞘部よりも融点の高い単独重合体からなるポリエステルとすることによって、鞘成分の共重合ポリエステル部分が熱により部分的に溶融した場合においても大きな強力低下がなく、繊維状としての形態保持性が優れた繊維とすることが可能である。具体的には芯部の融点が鞘部の融点より５０℃以上高いことが加熱・溶融時の形状保持性が良くなるので好ましい。さらに、鞘部の融点は１００℃〜２００℃の範囲内にあることが好ましく、芯部の融点は１６０℃〜２９０℃の範囲内であることが好ましい。
【００２６】
また、本発明の伸縮性織物はウレタン弾性糸を芯糸に有する被覆弾性糸を含むことが好ましく、該被覆弾性糸の鞘糸には前述のフッ素系繊維またはフッ素系以外の繊維で構成することが好ましい。前記鞘糸の形態としては捲縮加工糸が均一に被覆するので、伸張時に鞘糸から芯糸が露出することが防止できるのでさらに好ましい。該被覆弾性糸におけるウレタン弾性糸の芯糸の破断伸度としては４００〜８００％の範囲が好ましく、より好ましくは５００〜７００％の範囲である。破断伸度が４００％以上であると伸縮特性に優れた織物が得られ、８００％以下では繰返し伸張動作における耐久性が優れるので好ましい。
【００２７】
被覆弾性糸における鞘糸の巻き付けの形態としては、片方巻きのシングルカバーリング（「ＳＣＹ」と略す）と、片方巻きの上にさらに逆方向に巻きつけるダブルカバーリング（「ＤＣＹ」と略す）とがある。なかでも、ＤＣＹは被覆性に優れているので伸張時の芯糸の露出をさらに防止するのに適しており、またトルクが無いので織加工性に優れ、伸縮性のバラツキを抑制する点でも好ましい。
【００２８】
本発明における、ウレタン弾性糸を芯糸に有する被覆弾性糸からなる伸縮性織物は、鞘糸がフッ素系繊維とフッ素系以外の繊維で構成された糸で交織されていることが好ましく、伸縮性織物の一方の面側のフッ素系繊維の露出量が高くなるように織設計することが好ましい。また、鞘糸をＤＣＹとすることでＳＣＹ対比コスト増となる反面、耐久性が向上する点で優れており、なかでもフッ素系繊維の被覆弾性糸はフッ素系以外の繊維とフッ素系繊維のＤＣＹとすることで、フッ素系繊維の低摩擦特性による糸滑りが軽減され、カバーリング性が向上するので好ましい。
【００２９】
本発明の伸縮性織物を構成するフッ素系繊維およびフッ素系以外の繊維の総繊度としては、５〜２０００ｄｔｅｘが好ましく、さらには７０〜１０００ｄｔｅｘの範囲内であることが好ましい。織物を構成する繊維の総繊度が５ｄｔｅｘ以上であると繊維の強力が強く、織り加工時の糸切れを低減できるので工程通過性が向上する。２０００ｄｔｅｘ以下であれば織物表面の凹凸が少ないので、摺動性等への影響がなく、かつ、織物の剛性が高くなり過ぎず、柔軟性が損なわれないので、ゴム部品や固定具などの形状に沿い易くなる。
【００３０】
以上のような本発明の伸縮性織物は、伸縮性が高く伸張時のタテ方向およびヨコ方向の寸法保持率に優れており、ゴム資材等との接触／摩擦を生じる部分に配置されるように用いることにより、摩擦力を低減して摩擦やねじれといった物質と物質がこすれあった際に発生する異音などが低減でき、さらに、易剥離性を付与することができる。また、他素材との固着性を良好にするため、伸縮性織物の一方の面側を含む層はフッ素系繊維を主として構成し、他方の面側を含む層をフッ素系以外の繊維で構成することで、ゴム弾性体など他素材との接着性に優れ、長時間の使用にも耐えうるので、自動車など車両用の防振、異音対策品として用いられる防振ゴム材またはタイヤ成型用プラダー等に好適に用いることが可能である。
【００３１】
前記タイヤ成型用プラダーとは、ゴム風船状の圧縮装置で内側から金型に向け、高温・高圧のスチームで金型のタイヤ形成面に押圧すると同時に、プラダー内に供給された高温・高圧スチームによって加熱してゴム全体を加硫させ所定の形体のタイヤを成型させる。プラダーの組成物としては、従来有機ゴムが用いられ、中でもブチルゴムが広く使用されてきたが、有機ゴム製のプラダーはタイヤ内面との離型性が悪く、加硫成型後のタイヤを取り外す際にプラダーが曲がる傾向があり、タイヤ成型不良等の問題が発生する。本発明の伸縮性織物は、かかる問題を改善するため、タイヤ成型用プラダーのリリースクロスとして好適に用いられるものである。
【００３２】
かかるゴム弾性体としては、例えば、天然ゴム（ＮＲ）、エポキシ化天然ゴム、イソプレンゴム、ブタジエンゴム、ブタジエン・イソプレンゴム、スチレン・ブタジエンゴム（ＢＲ）、クロロプレンゴム（ＣＲ）、アクリロニトリル・ブタジエンゴム（ＮＢＲ）、水素添加ニトリルゴム（Ｈ−ＮＢＲ）、塩素化ポリエチレンゴム、ブチルゴム、アクリルゴム（ＡＣＭ）、エチレン・酢酸ビニル・アクリル酸エステル共重合ゴム、シリコーンゴムおよびスチレン・ブタジエンゴム（ＳＢＲ）などのゴム弾性樹脂を使用することができる。かかるゴム弾性樹脂は、単品またはこれらを組合せてなる複合物を使用することができる。
【００３３】
前記タイヤ成型用プラダーへの貼り付け方法としては特に限定はされないが、例えば市販の化学反応型接着剤を伸縮性織物のフッ素系繊維の露出比率が高い面側の反対面に均一に塗布し、該伸縮性織物を長手方向に伸張させた状態でタイヤ成型用プラダーの表層部に接着固定する手法が一般的である。そのため、本発明の伸縮性織物においては、少なくとも破断伸度の高いウレタン弾性糸を芯糸に有する被覆弾性糸を含んだ織物構造とすることで、該伸縮性織物の伸縮性を５％以上とすることが好ましい。前記伸縮性を５％以上とすることでタイヤ成型用プラダーの変形に対する追随性が良好となり、繰返し使用時における残留歪が軽減されるため伸縮性織物がプラダー表面から剥がれたり、伸縮性織物が破断するといった様な問題がなく、耐久性に優れるので好ましい。
【００３４】
さらに、伸張時の寸法保持率を８５％以上とすることで、タイヤ成型用プラダー表面に本発明の伸縮性織物を接着固定する際の作業性に優れるので好ましい。本発明の伸縮性織物の寸法保持率を８５％以上とすることで、たとえば伸縮性織物をタテ方向に一定張力下で伸張させた際、ヨコ方向の寸法安定性が優れているため、伸縮織物の端部への負荷が少なくなり、伸縮織物の端部の巻き返りも抑制できるので、ゴム資材やタイヤ成型用プラダー表面への貼り付け作業時間の短縮化や作業人員の削減化が達成でき、加硫成型後のタイヤとプラダー表面との離型性に優れたタイヤ成型用プラダーを成型することが可能となる。
【００３５】
本発明で特定する伸長時寸法保持率を達成するためには、本発明のリリースクロスを織物構造とすることで、編目がルーズな編物とは異なり構造伸度が抑制されるため、前記寸法保持率を８５％以上とすることができるとともに、破断伸度の高いウレタン弾性糸を芯糸に有する被覆弾性糸を含むことで、タテヨコ方向の伸縮特性に優れた伸縮性織物が得られるのである。
【００３６】
以下、本発明の実施の形態を図面に基づいて説明する。なお、図に示すものは一実施例であり、これに限定されるものではない。
【００３７】
図１は、本発明の一実施形態を示す伸縮性織物の概略模式図である。この伸縮性織物１は一般的な織物からなり、離型面となるフッ素系繊維露出比率が高い面側２と、フッ素系繊維露出比率が低く構成された面側３とを有している。
【００３８】
図２は、本発明の伸縮性織物を組み込んだ、車両用タイヤの製造工程で使用されるタイヤ成型用プラダーの概略模式図である。図２において、タイヤ成型用プラダー４は、ゴム弾性体５と、該ゴム弾性体とグリーンタイヤ／加硫成型タイヤが接触する面側に接着固定された本発明の伸縮性織物１とからなり、該伸縮性織物１は、フッ素系以外の繊維を多く含む面側がゴム弾性体５に固着されている。
【００３９】
図３は、本発明の伸縮性織物の寸法保持率（寸法安定性）を示す模式図である。図３において、（Ａ）は太矢印方向の伸張動作前の布帛、（Ｂ）は太矢印方向の伸張動作後の本発明の伸縮性織物、（Ｃ）は太矢印方向の伸張動作後の編物の状態を示すものであり、幅６と幅７と幅８と幅９は同等の寸法であり、幅１０のみ太矢印方向の伸縮動作によって、伸張動作前の幅よりも収縮している状態を示す。
【実施例】
【００４０】
以下、本発明について実施例を挙げて説明するが、本発明は必ずしもこれに限定されるものではない。なお以下において１インチは２．５４ｃｍである。また(R)は登録商標を意味する。
【００４１】
［測定・評価方法］
１．繊度  
ＪＩＳ  Ｌ  １０１３：１９９９  ８．３．１  Ａ法に基づき、１１２．５ｍ分の小かせをサンプル数５セット採取し、室温２０℃、湿度６０％の環境下で４時間放置後、その質量（ｇ）を測定し、下記するように繊度（ｄｔｅｘ）を求め平均値を算出した。
繊度（ｄｔｅｘ）＝（小かせサンプル重量（ｇ））×（１００００／１１２．５）  。
【００４２】
２．伸縮性
幅２５ｍｍ×長さ２００ｍｍの細幅織物を３枚採取し、ＪＩＳ  Ｌ  １０９６：１９９９  ８．１２．１  Ａ法（ストリップ法）のラベルドストリップ法に準じて、定速緊張型の試験機にて、つかみ間隔１００ｍｍ、引張速度１００ｍｍ／ｍｉｎで引張試験を行い、荷重１ｋｇ負荷時の伸度を伸縮性の指標とし、平均値を算出した。
【００４３】
３．寸法保持率
伸縮性測定時の細幅織物の幅を測定し、下記の計算式で寸法保持率を計算、平均値を算出し、両端部の巻き返しの有無を観察した。
寸法保持率（％）＝（試験前織物幅−荷重１ｋｇ負荷時の織物幅）／試験前織物幅×１００      。
【００４４】
４．フッ素系繊維露出率
スガ試験機（株）製ＳＭカラーコンピューター（ＭＯＤＥＬ  ＳＭ−４）を用い、伸縮性織物のフッ素系繊維の露出量が見た目で多い面側を（あ）ともう一方の面（い）の明度（Ｖ）を反射モード、サンプリング径φ３０ｍｍで３箇所計測、平均値を算出し、標準片（白、黒）の明度から下記の計算式でフッ素繊維露出量（あ）（い）を算出した。 
標準片白の明度  ：Ｗ
標準片黒の明度  ：Ｂ
試験片の平均明度：Ｘ
フッ素系繊維露出量（％）＝１００−（（（Ｘ−Ｂ）×５０）／（（Ｗ−Ｂ）／２））
５．表面摩擦係数（摺動性）
新東化学（株）製表面性測定機  トライボギア(R)（ＴＹＰＥ：ＨＥＩＤＯＮ(R)−１４ＤＲ）を用い、移動速度１００ｍｍ／ｍｉｎ、荷重９．８Ｎで、移動台にサンプルを両面テープで固定し、フッ素系繊維の露出量が高い面側とボール型の試験圧子との摩擦係数を求めた。測定は恒温恒湿環境下（２０±２℃、６０±５％ＲＨ）にて行った。
【００４５】
６．貼り合せ作業性
幅６０ｍｍ×長さ３００ｍｍの伸縮性織物のフッ素系繊維の露出比率が低い面側に、ゴム系溶剤型接着剤（ボンド（登録商標）Ｇ１７：コニシボンド製）を、織物のタテ方向の両端から５ｃｍ間隔をあけて３００〜４００ｇ／ｍ２塗布した。幅１００ｍｍ×長さ５００ｍｍ×厚さ１０ｍｍの天然ゴムの片面側に、接着剤未塗布部分を把持して伸縮性織物をタテ（長手）方向に５０％伸張させた状態で接着剤塗布面側と天然ゴムとを貼り合せ、接着剤塗布部分に対し面圧１０トン／ｍ２×２時間の圧着処理を行い、圧着処理後無負荷状態で４８時間常温放置し、試験片を得た。
【００４６】
この作業において、貼り合せ作業に要する作業人数と作業完了までの時間を計測した。
【００４７】
［実施例１］
（被覆弾性糸１）
芯糸のウレタン弾性糸（オペロンテックス（株）“ライクラ”（Ｒ）７８Ｔ−１２７Ｃ）に鞘糸のフッ素系繊維（東レ（株）製“トヨフロン”（Ｒ）４４０Ｔ−６０−２９０）をカバーリング機（片岡機械（株）製ＳＳＤ−２３０）を用いてシングルカバーリング加工し、被覆弾性糸１を製造した。
【００４８】
（被覆弾性糸２）
芯糸のウレタン弾性糸（オペロンテックス（株）“ライクラ”（Ｒ）７８Ｔ−１２７Ｃ）に鞘糸のフッ素系以外の繊維（東レ（株）製“プロミラン”（Ｒ）１１０Ｔ／２−３４）をカバーリング機（片岡機械（株）製ＳＳＤ−２３０）を用いてシングルカバーリング加工し、被覆弾性糸２を製造した。
【００４９】
（被覆弾性糸３）
芯糸のウレタン弾性糸（オペロンテックス（株）“ライクラ”（Ｒ）７８Ｔ−１２７Ｃ）に鞘糸のフッ素系以外の繊維（東レ（株）製“プロミラン”（Ｒ）１１０Ｔ−３４）をカバーリング機（片岡機械（株）製ＳＳＤ−２３０）を用いてダブルカバーリング加工し、被覆弾性糸３を製造した。
（製織）
タテ糸に上記被覆弾性糸１、被覆弾性糸２、ヨコ糸に被覆弾性糸３、絡糸に熱融着性ウレタン糸（日清紡テキスタイル（株）“モビロン”（Ｒ）４４Ｔ）を使用、被覆弾性糸１を２本毎に被覆弾性糸２を１本配列、被覆弾性糸３に対して被覆弾性糸１を３本ずつ立ち上がらせることでフッ素系繊維の露出比率を表裏非対称とする織構造とし、それぞれの織密度は被覆弾性糸１が８６本／インチ、被覆弾性糸２が４３本／インチ、被覆弾性糸３が２７本／インチにて朱子織物を製織した。
【００５０】
（仕上げ加工）
得られた織物に対し、１００℃×３０秒の乾熱セット処理を施し、ヨコ密度が４３本／インチ、伸縮性１００％、寸法保持率９０％、フッ素系繊維露出比率８０％の伸縮性織物を得た。
【００５１】
このようにして得られた伸縮性織物の特性を表１に示した。この伸縮性織物は５０％伸張時の寸法安定性が高く、両端部の巻き返しが発生しなかったなめ、貼り付け作業性に優れていた。
【００５２】
［実施例２］
（被覆弾性糸４）
芯糸のウレタン弾性糸（オペロンテックス（株）“ライクラ”（Ｒ）７８Ｔ−１２７Ｃ）に鞘糸にフッ素系以外の繊維（東レ（株）製“プロミラン”（Ｒ）１１０Ｔ−３４）、フッ素系繊維（東レ（株）製“トヨフロン”（Ｒ）４４０Ｔ−６０−２９０）の順にカバーリング機（片岡機械（株）製ＳＳＤ−２３０）を用いてダブルカバーリング加工し、被覆弾性糸４を得た。
【００５３】
（製織、仕上げ加工）
実施例１の被覆弾性糸１を上記被覆弾性糸４に変更した以外、同じ手法にて朱子織物を製織、仕上げ加工を施し、ヨコ密度が４３本／インチ、伸縮性５０％、寸法保持率９５％、フッ素系繊維露出比率８０％の伸縮性織物を得た。
このようにして得られた伸縮性織物の特性を表１に示した。この伸縮性織物は５０％伸張時の寸法安定性が高く、両端部の巻き返しが発生しなかったなめ、貼り付け作業性に優れていた。
【００５４】
［比較例１］
フッ素系繊維（東レ（株）製“トヨフロン”（Ｒ）４４０Ｔ−６０−２９０）と、フッ素系以外の繊維（東レ（株）製“テトロン”（Ｒ）５６０Ｔ／９６Ｆ）を用い、ダブルラッセル編機にて交編率をフッ素系繊維：フッ素系以外の繊維＝６０：４０、コース数２９コース／２５．４ｍｍ、ウェル数１９ウェル／２５．４ｍｍ、幅６０ｍｍの編地を編み立てして、伸縮性３％、寸法保持率４３％、フッ素系繊維露出比率８０％の編地を得た。
【００５５】
このようにして得られた編地の特性を表１に示した。この編地は５０％伸張時の寸法安定性が低く、両端部の巻き返しが発生したため、両端部を把持するための介助人が必要となり、貼り付け作業性に劣っていた。また、手に付着した接着剤が原因でフッ素系繊維で構成した面側にも接着剤が付着してしまった。
【００５６】
【表１】
2011214164.tif 000003
【００５７】
表１の評価結果から明らかなように、実施例１、２の伸縮性織物は比較例１よりも寸法安定性が良く貼り合せ作業性に優れていることが分かった。
【産業上の利用可能性】
【００５８】
本発明は、自動車用タイヤの加硫成型工程に使用されるタイヤ成型用プラダー表面に接着固定されるリリースクロス材（伸縮性織物）に適用が可能であり、該プラダー表面に伸縮性織物を接着固定する際の作業性に優れるとともに、加硫成型後のタイヤとプラダー表面との離型性が良好な伸縮性織物として好適に用いられる。
【符号の説明】
【００５９】
１  伸縮性織物
２  フッ素系繊維露出比率が高い面側
３  フッ素系繊維露出比率が低く構成された面側
４  タイヤ成型用プラダー
５  ゴム弾性体
６〜１０  織物の幅
【図１】
2011214164.tif 000004
【図２】
2011214164.tif 000005
【図３】
2011214164.tif 000006